(57)【特許請求の範囲】
【請求項１】
可変内径を有する中空体を備えた超伝導高周波空洞内に電極を配置する工程と、
前記超伝導高周波空洞の前記中空体を垂直に向けるとともに、前記電極を前記超伝導高周波空洞内で垂直に配向させる工程と、
硫酸水溶液を含み、１５ｃＰ未満の粘度を有するフッ化水素酸不含電解質溶液を前記超伝導高周波空洞に充填する工程と、
前記超伝導高周波空洞と前記電極との間に電流を通す工程とを備え、
前記電流は、複数のアノードパルスと複数のカソードパルスとからなり、
前記カソードパルスは、前記アノードパルスの少なくともいくつかの間に挿入されることを特徴とする超伝導高周波空洞を電解研磨する方法。
【請求項２】
前記電解質溶液は、約４ｃＰ未満の粘度を有することを特徴とする請求項１に記載の方法。
【請求項３】
前記電解質溶液は、約２００ｍＳ／ｃｍ超の導電率を有することを特徴とする請求項２に記載の方法。
【請求項４】
前記電圧及び前記アノードパルスオン時間は、カソードパルスにより効果的に除去される厚さに不動態金属酸化物の形成を限定しつつ、超伝導高周波空洞を研磨するように調整されることを特徴とする請求項３に記載の方法。
【請求項５】
前記カソードパルス電圧は、４Ｖ超であることを特徴とする請求項４に記載のシステム。
【請求項６】
前記超伝導高周波空洞は、ニオブ及びニオブ合金、チタン及びチタン合金、ジルコニア及びジルコニア合金、ハフニウム及びハフニウム合金、タンタル及びタンタル合金、モリブデン及びモリブデン合金、タングステン及びタングステン合金、クロムコバルト合金からなる一群から選択された金属からなることを特徴とする請求項２に記載の方法。
【請求項７】
前記超伝導高周波空洞は、ニオブ又はニオブ合金からなることを特徴とする請求項６に記載の方法。
【請求項８】
前記電解質溶液は、電解質水溶液であることを特徴とする請求項１に記載のシステム。
【請求項９】
前記電解質は、少なくとも約１０％の水を含むことを特徴とする請求項８に記載の方法。
【請求項１０】
前記電解質は、約１重量％〜７０重量％の硫酸を含むことを特徴とする請求項９に記載の方法。
【請求項１１】
前記電解質は、約２０重量％〜４０重量％の硫酸を含むことを特徴とする請求項１０に記載の方法。
【請求項１２】
前記前記電解質溶液は、フッ化物酸又塩を実質的に含まないことを特徴とする請求項１に記載の方法。
【請求項１３】
前記超伝導高周波空洞は、前記電流を通す工程の間、静止していることを特徴とする請求項１に記載の方法。
【請求項１４】
前記超伝導高周波空洞に前記電解質溶液を完全に充填する工程をさらに備えることを特徴とする請求項１に記載の方法。
【請求項１５】
前記中空体は底部及び頂部を有し、前記充填工程は、前記底部を通して前記中空体を充填し、前記頂部を通して前記電解質溶液を排出する工程をさらに備え、前記電解質溶液は、前記電流を通す工程の間、前記超伝導高周波空洞の前記中空体を通して流れることを特徴とする請求項１に記載の方法。
【請求項１６】
前記超伝導高周波空洞の前記中空体は、球根状のセルを備えることを特徴とする請求項１に記載の方法。
【請求項１７】
前記超伝導高周波空洞の前記中空体は、複数の球根状のセルを含む垂直なカラムを備えることを特徴とする請求項１に記載の方法。
【請求項１８】
前記超伝導高周波空洞の前記中空体は、第１端部、第２端部及び中央部を含み、前記中空体の最大内径は、前記中央部上に配置されることを特徴とする請求項１に記載の方法。
【請求項１９】
ニオブ又はニオブ合金を含み、可変内径を有する中空体を備えた超伝導高周波空洞内に電極を配置する工程と、
前記超伝導高周波空洞の前記中空体を垂直に向けるとともに、前記電極を前記超伝導高周波空洞内で垂直に配向させる工程と、
硫酸水溶液を含み、１５ｃＰ未満の粘度を有するフッ化水素酸不含電解質溶液を前記超伝導高周波空洞に完全に充填する工程と、
前記超伝導高周波空洞と前記電極との間に電流を通す工程と、
前記電流を通す工程の間に前記超伝導高周波空洞を静止位置に保持する工程とを備え、
前記電流は、複数のアノードパルスと複数のカソードパルスとからなり、
前記カソードパルスは、前記アノードパルスの少なくともいくつかの間に挿入されることを特徴とする超伝導高周波空洞を電解研磨する方法。
【請求項２０】
ニオブ又はニオブ合金を含み、球根状の中空体を備えた超伝導高周波空洞内に電極を配置する工程と、
前記超伝導高周波空洞の前記中空体を垂直に向けるとともに、前記電極を前記超伝導高周波空洞内で垂直に配向させる工程と、
硫酸水溶液を含み、１５ｃＰ未満の粘度を有するフッ化水素酸不含電解質溶液を電解質供給タンクから前記超伝導高周波空洞に充填する工程と、
前記超伝導高周波空洞と前記電極との間に電流を通す工程と、
前記電流を通す工程の間に前記超伝導高周波空洞を静止位置に保持する工程と、
その底部を通して前記超伝導高周波空洞内に前記電解質溶液を誘導し、その頂部を通して前記超伝導高周波空洞から前記電解質溶液を排出することにより、前記電流を通す工程の間に電解質供給タンクからの前記電解質溶液の流れを調整する工程とを備え、
前記電流は、複数のアノードパルスと複数のカソードパルスとからなり、
前記カソードパルスは、前記アノードパルスの少なくともいくつかの間に挿入されることを特徴とする超伝導高周波空洞を電解研磨する方法。
【発明の詳細な説明】
【技術分野】
【０００１】
本発明は、エネルギー省フェルミ国立加速研究所注文書番号５９４１２８のもとで開発された。
【０００２】
本願は、金属及び金属合金の中空体の電気化学的加工又は研磨、特にスーパーコライダに用いられるタイプの空洞のような超伝導高周波空洞の表面仕上げに関するものである。
【背景技術】
【０００３】
超伝導高周波空洞用の最も一般的な加工技術は、スタンピングにより高純度ニオブシートから薄い殻（例えば約１〜３ｍｍ）のシェル部材を形成することである。これらのシェル部材は、中空空洞を形成する用に溶接される。不均一な電解研磨をもたらすガスポケット及び気泡巻き込みの悪影響を避けるために、特許文献１（Siemens社）に開示されたような水平空洞の水平加工が開発された。超伝導高周波空洞の水平加工に用いられる装置の概念図を図１０に示す。超伝導高周波空洞１００は、水平に配置され、一対の回転自在なエンドキャップ１２０上に設置される。エンドキャップの１つは導電性外周面１４０を含む。カソード１６０は空洞１００を通過する。図示された実施形態においては、超伝導高周波空洞は、図に示された本体中央の大径部により模式的に表された単一セルを含む。カソード１６０はカソードリード４４０により整流器４００に電気的に接続される。整流器４００のアノードリード４２０は、超伝導高周波空洞１００に電気的に接続された導電性回転表面１４０に接続される。空洞１００は粘着性電解質３２０により部分的に充填される。電解質３２０は、空洞１００に電解質を分配する電解質フィードチューブ３４０を通してタンク３００から供給される。電解質はセル１００内を連続的に循環される。電解質はリターンチューブ３６０を通してセルから回収される。セル１００中の電解質３２０の量は、電解研磨の工程中に発生するガスを含む。このガスは、２２０で模式的に示されたベントによりこの空間からパージされる。ガスパージ２００は、セル１００の反対側のエンドキャップ１２０Ａで実施される。空洞は、エンドブロック１２０上で図中に示された矢印方向Ａに回転される。
【０００４】
ニオブのような電解研磨不動態化金属にしばしば用いられる媒体の１つはフッ化水素酸である。ここで説明されているように、これらの不動態化金属と共に用いられる電解質は高粘性となる傾向があり、これは上述された水平加工設計の使用が要求されるガス巻き込みの問題をもたらす。したがって、ニオブ及び他の強不動態化金属の研磨方法、特に高粘性電解質の使用に要求されない超伝導高周波空洞の表面仕上げの使用が必要である。
【０００５】
Inmanによる特許文献２において詳細に説明されているように、電気化学的研磨、電解的研磨又は電解研磨は、金属（Ｍ０）が下記式の電気化学反応により表面から選択的に除去される工程である。
Ｍ０→Ｍｎ＋＋ｎｅ−      式１
【０００６】
図１に示されているように、電解研磨中に、対象表面の凹所又は谷間よりも表面のピーク又は隆起が優先的に除去されるように、電流分布が制御される。図２に描かれた第１の又は幾何学的な電流分布の場合においては、カソードから表面隆起までの抵抗性経路長（Ωｐ）は、カソードから凹所までの距離（Ωｒ）よりも短い。その結果、ピークが優先的に分解される。ピークと凹所との電流分布の相違は電解質抵抗の上昇とともに大きくなる。高抵抗性電解質及び低電解質温度はピークと凹所との電流の相違を増大させる。温度低下は抵抗を上昇させる。
【０００７】
図３に描かれた第３の又は質量移動制御された電流分布の場合においては、ピークからバルク溶液までの拡散距離（Ｄｐ）は凹所からバルク溶液までの拡散距離（Ｄｒ）よりも小さい。拡散限定された電流がピークから拡散する電解金属イオン又はピークに拡散するアクセプタイオンのいずれかに基づくものであることを当業者は理解するであろうから、ピークにおける金属分解用の拡散限定電流は凹所における拡散限定電流よりも高い。その結果、ピークが優先的に分解される。ピークと凹所との拡散限定電流分布の相違は粘性溶液のものよりも高い。粘性溶液は拡散工程を鈍化する効果を有する。その結果、高粘性電解質（例えば約１５〜３０ｃＰ）及びより高粘性を得るための低温（例えば１０℃〜３０℃）はピークと凹所との電流の相違を増大させる。その結果、D.Wardによる非特許文献１に記載されているように、低温で操作するある場合においては、上記システムに用いられる電解研磨溶液は一般に高抵抗（例えば１０ｍＳ／ｃｍ〜２００ｍＳ／ｃｍ）及び高粘性（例えば約１５ｃＰ〜３０ｃＰ）溶液である。
【０００８】
強結合不動態化層により示される障害にもかかわらず、ニオブ及びニオブ合金のような金属の電気化学加工の様々な技術が開発されている。これらの技術においては、高抵抗及び高粘性電解質に加えて、一般に高電圧及び／又は電解質溶液中のフッ化水素酸が要求される。上記式１に示された反応を行う電気化学的条件は不動態化酸化物を形成する下記反応をも行う。
Ｍ０＋ｘＨ２Ｏ→ＭＯｘ＋２ｘＨ＋＋２ｘｅ−      式２
【０００９】
非水系又は最小水系電解質中の電解研磨により、これらの不動態化酸化物を形成する酸素源が除去される。しかしながら、低含水率は追加の制御により維持される。実質的な水の存在下においても、酸化物が電解研磨に干渉しないように、本発明による逆流パルス条件の使用により不動態化酸化物の層が形成される。
【先行技術文献】
【特許文献】
【００１０】
【特許文献１】米国特許第４，０１４，７６５号
【特許文献２】米国特許出願第２０１１／０３０３５５３号
【非特許文献】
【００１１】
【非特許文献１】D. Ward “Electropolishing” in Electroplating Handbook ed. L. Durney 4th edition pg. 108, Van Nostrand Reinhold, New York (1984)
【非特許文献２】A. Lozano-Morales,  A. Bonifas, M. Inman, P. Miller and E.J. Taylor, J. Appl. Surf. Finish., 2 (3), 192-197 (2007)
【非特許文献３】J.J. Sun, E. J. Taylor, R. Srinivasan, J. Materials Processing Technology, 108 356-368 (2001)
【非特許文献４】L. Lilje, E. Kako, D. Kostin, A. Matheisen, W.-D Moller, D. Proch, D. Reschke, K. Saito, P. Schmuser, S. Simrock, T. Suzuki, and K. Twarowski, Nuclear Instruments and Methods in Physics Research A 524 1-12 (2004)
【発明の開示】
【課題を解決するための手段】
【００１２】
本発明の一態様は、ガス巻込みなしに空洞を加工し得る、比較的低粘性のフッ化水素酸不含電解質を用いるＳＣＲＦ空洞の電解研磨方法である。他の態様によれば、ＳＣＲＦ空洞は垂直方向に加工される。本発明の他の態様は、空洞の回転又はガスパージを必要とせず、特許文献１に開示された水平加工システムの他の欠点を解消する工程である。他の態様は、ＳＣＲＦ空洞に要求される、コスト効率がよく、増減自在で、高収率な工程をもたらす中空ニオブ体を研磨する工程である。
【００１３】
本発明によれば、ＳＣＲＦ空洞の高不動態金属表面の仕上げにおいて、フッ化水素酸及び／又はフッ化塩を必要とせず、水素の効果を低減するために、電気的アプローチが用いられる。電気的工程は、電解的に無害であり、速度及び投資に関する利点を保持する。表面を研磨するために、加工片を横切る電解質の流速に依存して波形が選択される。表面粗さが低減され、マクロ粗さがミクロ粗さに低減されるにしたがって、必要に応じて波形を変更してもよい。これらの異なる波形は整流器内でプリプログラムされる。
【００１４】
他の態様においては、開示された方法に、任意に電解質水溶液としてもよいフッ化水素酸不含電解質溶液を加工片と電極との間に配置し、加工片と電極との間に電流を通すステップを含んでもよく、電流はアノードパルス及びカソードパルスからなり、カソードパルスは少なくともいくつかのアノードパルスの間に挿入される。
【００１５】
他の態様においては、電解工程において生じる酸素バブルの放出を促進するために、電解質溶液はTriton-Xのような界面活性剤を含む。
【００１６】
開示された電気化学的加工システム及び方法の他の態様は以下の記載、図面及び請求項から明らかになるであろう。
【図面の簡単な説明】
【００１７】
【図１】電解研磨の概念図である。
【図２】抵抗性電解質による電解研磨の概念図である。
【図３】粘性電解質による電解研磨の概念図である。
【図４】開示された電気化学的加工システムの一実施例の概念図である。
【図５】図４の電気化学的加工システムに関連して用いられるアノードパルス−カソードパルス波形のグラフである。
【図６】異なる電解質中における金属の分極曲線の一例である。
【図７】異なる電解質中におけるニオブの二電極分極曲線である。
【図８】（ａ）Ｖｆ＝２０Ｖ，（ｂ）Ｖｆ＝３０Ｖ，（ｃ）Ｖｆ＝４０Ｖを用いた、周囲温度（２０℃以下）での３１重量％Ｈ２ＳＯ４の電解質中における電解研磨後のニオブの平均表面粗さに対するＶｆの効果を示すグラフである。
【図９】Ｖｆ＝３０Ｖ，Ｖｒ＝８Ｖ，周波数＝１０００Ｈｚ，Ｄｆ／Ｄｒ＝１０％／９０％，異なるＲａｏを用いた、室温（２０℃以下）での３１重量％Ｈ２ＳＯ４の電解質中における電解研磨後のニオブの平均表面粗さに対する時間の効果を示すグラフである。
【図１０】従来技術に開示されているような水平加工する電解研磨装置の概念図である。
【図１１】一実施形態のＳＣＲＦＣを垂直加工する電解研磨装置の概念図である。
【図１２】他の実施形態の複数空洞ＳＣＲＦＣを垂直加工する電解研磨装置の概念図である。
【発明を実施するための形態】
【００１８】
Inmanによる特許文献２は参照としてここに含まれている。
【００１９】
ここで用いられているように、「電気化学的加工」は、除去の範囲にかかわらず、加工片から材料の除去を含む電気化学的工程を広く意味する。例えば、電気化学的加工には、電化学的研磨、電気化学的エッチング、電気化学的マスク透過エッチング、電気化学的成形、電気化学的バリ取り等が含まれる。
【００２０】
ここで用いられているように、「フッ化水素酸不含」は、フッ化水素酸と同様にフッ化物酸及び塩を実質的に含まないように処方された電解質を含む。
【００２１】
図１１及び図１２は、超伝導高周波空洞が垂直に配置され電解研磨される本発明の２つの実施形態を概念的に示す。図１１において、空洞１００は単一セルを含み（図１０と同様）、図１２において、空洞５００は複数（９つの）セルを含む。カソード１６０はセル１００及び５００内で垂直に配置され、エンドブロック１２０により保持される。エンドブロック１２０は、図１０に示されたエンドブロックとは異なり、回転するように設計されておらず、電解研磨工程の間に生じるガスをパージする手段を含まない。これは使用された粘度である必要がないため、表面仕上げ工程に干渉しないように、工程の間に生じた酸素ガスが電解質中に容易に分散される。カソード１６０は整流器４００のカソード４４０に電気的に連結される。セル１００／５００はエンドプレート１２０により整流器４００のアノード４２０に電気的に連結される。電解質３００は、フィードチューブ３４０により電解質フィードタンク３００から空洞１００／５００の底部に導入される。空洞１００／５００の上部において、空洞からエンドキャップ１２０を経て電解質リターンチューブ３６０を通して電解質が排出される。
【００２２】
電解研磨工程の間に電解質が補給されるように、空洞を通過する電解質の流れが調整される。
【００２３】
電源又は整流器は電極と加工物との間に電流を通すように構成され、電流はアノードパルスとカソードパルスからなり、カソードパルスは少なくともいくつかのアノードパルス間に挿入される。電解質は、フッ化水素酸及び／又はフッ化物塩を含まないことを特徴とする。一実施形態においては、７０重量％以下の硫酸水溶液である。ある実施形態においては、電解質中の含水量は５重量％超又は１０重量％超又は２０重量％超又は７０重量％超である。
【００２４】
ここに開示された電解質溶液は、強結合不動態化層を有する傾向がある他の金属及び合金を含む他の金属及び合金と同様に、ニオブ及びニオブ合金を電気化学的に加工するために、アノードパルス−カソードパルス波形とともに用いられる。例えば、開示された電解質溶液は、ニオブ及びニオブ合金、チタン及び（チタンモリブデン合金、ニチノールとしても知られているチタンニッケル合金のような）チタン合金、ジルコニア及びジルコニア合金、ハフニウム及びハフニウム合金、タンタル及びタンタル合金、モリブデン及びモリブデン合金、タングステン及びタングステン合金を電気化学的に加工するために、アノードパルス−カソードパルス波形とともに用いられる。他の実施形態においては、この工程は、血管のような医療用途及び他のステントに用いられるタイプのコバルトクロム合金を研磨するために用いてもよい。
【００２５】
一実施形態において開示されたフッ化水素酸不含電解質溶液は、約１ｃＰ〜１５ｃＰ又は約１ｃＰ〜８ｃＰ又は約１ｃＰ〜４ｃＰの粘度のような低粘度を有する電解質であってもよい。特別の実施形態においては、低濃度、例えば約１重量％〜７０重量％、特に約１５重量％〜４０重量％、さらに特に約２０重量％〜４０重量％の硫酸からなる水溶液であってもよい。本発明の他の実施形態においては、硫酸／クロム酸／リン酸、リン酸／クロム酸、リン酸／硫酸、リン酸、リン酸／硫酸／クロム酸、リン酸／硫酸／塩酸、硫酸／グリコール酸、リン酸／硫酸、硫酸／クロム酸、硫酸／クエン酸及び他の酸の組み合わせのような他の酸、フッ化水素酸及びフッ化物及び塩不含電解質を用いてもよい。一般的には、２００ｍＳ／ｃｍ超又は４００ｍＳ／ｃｍ超又は６００ｍＳ／ｃｍ超又は８００ｍＳ／ｃｍ超のような高導電率を有する電解質を選択することが望ましい。
【００２６】
本発明の一実施形態においては、上記のような実質的に水を含む水性電解質を用いてもよい。しかしながら、他の実施形態は、水を１５％未満、１０％未満又は５％未満含む非水性又は最小水性電解質を用いてもよい。含水電荷質を用いる場合、以下の式に基づいて酸素が発生する。
Ｈ２Ｏ→２Ｈ＋＋Ｏ２＋２ｅ−      式３
界面活性剤の添加が電解研磨を促進することが見出されている。この理由の１つとしては、界面活性剤が電解質の攪拌による拡散工程に影響を与えない小さな泡の形成を促進するためである。このため、Triton X（ポリエチレングリコールｐ−（１，１，３，３−テトラメチルブチル）−フェニルエーテル（Rohm and Haas社製）のような従来の界面活性剤を従来の量で用いてもよい。
【００２７】
図４を参照すると、符号２００で示された電気化学的加工システムの一実施形態は、タンク２０４及びカバー２０８で定義された加工チャンバー２０２、電解質保持タンク２２２、導管２１８、ポンプ２２０、電極３０４、加工物３０２、電源２２８及び電解質溶液を含む。加工チャンバー２０２は、重力排水管２０６により電解質保持タンク２２２に流体連通される。加工チャンバー２０２から電解質保持タンク２２２に流れる電解質溶液を濾過するためにフィルター２２４が排水管２０６に連結される。加工チャンバー２０２は導管２１８により電解質保持タンク２２２に流体連通され、ポンプ２２０は矢印２３４により示されているように電解質保持タンク２２２から加工チャンバー２０２に電解質溶液を送り出す。
【００２８】
加工チャンバー２０２内では、電解質溶液を電解質保持タンク２２２に排出し得るように、タンク２０４の壁面及び底部から十分に離間して加工物ホルダー２１０がタンク２０４の底部近傍に配置される。加工物３０２は加工物ホルダー２１０に支持され、電源２２８の第１電線３０２に連結される。
【００２９】
加工物３０２は電気化学的に加工し得る装置又はものであってもよい。一実施形態においては、加工物は医療用ステントであってもよい。他の実施形態においては、歯科用インプラントであってもよい。他の実施形態においては、線形粒子加速器の構成要素である超伝導高周波空洞であってもよい。第１態様において、加工物２６は金属又は合金から形成され又は金属又は合金を含む装置又はものであってもよい。第２態様においては、加工物は強結合不動態化層を形成する金属又は合金から形成され又は金属又は合金を含む装置又はものであってもよい。強結合不動態化層を形成する金属又は合金の例示には、ニオブ、チタン及びタンタルが含まれる。第３態様においては、加工物はニオブ又はニオブ合金から形成され又はニオブ又はニオブ合金を含む装置であってもよい。例えば、加工物は粒子加速器内の超伝導高周波空洞を定義するニオブ構造又はニオブ構造の一部であってもよい。第４態様においては、加工物はチタン又はチタン合金から形成され又はチタン又はチタン合金を含む装置又はものであってもよい。例えば、加工物はレジスト材料を塗工したニチロールチューブであってもよく、このレジスト材料は電気的加工後に外科用ステントを定義するように作られている。他の態様においては、加工物はコバルトクロム合金から形成され又はコバルトクロム合金を含む装置であってもよい。
【００３０】
電極ホルダー２１４は加工物ホルダー２１０上の加工チャンバー２０２内に配置される。電極ホルダー２１４には導管２１８により電解質溶液が供給される。電極３０４は電源２２８の第２電線２３２（第１電線３０２とは反対の極性）に連結され、ツールホルダー２１４が電極フィードコントローラー２２６の制御下垂直軸方向に電極３０４を移動するように、電極ホルダー２１４により支持される。
【００３１】
特別な一態様においては、電極３０４は中心孔を含み、電極３０４は、電極３０４の中心孔が加工物３０２に向けられるように、電極ホルダー２１４に連結される。電気化学的な工程の間に、電解質溶液はポンプ２２０により導管２１８を通して電解質保持タンク２２２から電極ホルダー２１４を経て電極３０４に送り出される。電解質溶液の流速はＥｖとして表現される。電解質溶液は電極３０４の中心孔を通して流れ、排管２０６を通して電解質保持タンク２２２に戻る前に、電極３０４と加工物３０２との間に存在する。電源２２８は、開示されたアノードパルス−カソードパルス波形にしたがって、第１電線２３０及び第２電線２３２を通して加工物３０２及び電極３０４に電流を供給する。
【００３２】
工程の間の電極から加工物３０２までの距離は最適化パラメータを考慮し、他の要因のうちの電解質溶液の組成及び実施される電気化学的加工のタイプに依存する。例えば、電極から加工物までの距離は、電気化学的成形工程の間では約０．５〜２０ミリメータ又は特に０．５〜１０ミリメータ、電気化学的研磨工程の間では約５〜１２ミリメータ及び電気化学的バリ取り工程の間では約５〜５０ミリメータの範囲である。
【００３３】
図５Ａに示されるように、符号５０で示されたアノードパルス−カソードパルス波形は、複数のアノードパルス５２と複数のカソードパルス５４を含む。特別な一実施形態は図５Ｂに示される。
【００３４】
波形の期間Ｔは、アノードオン時間ｔ１、カソードオン時間ｔ２、緩和時間ｔ０及び中間時間ｔｉの合計（Ｔ＝ｔ１＋ｔ２＋ｔ０＋ｔｉ）である。波形の期間Ｔの逆数（１／Ｔ）は波形の周波数ｆである。期間Ｔに対するアノードオン時間ｔ１の比率（ｔ１／Ｔ）はアノードデューティー周期Ｄ１であり、期間Ｔに対するカソードオン時間ｔ２の比率（ｔ２／Ｔ）はカソードデューティー周期Ｄ２である。アノードオン時間ｔ１及びカソードオン時間ｔ２の間の電流密度（すなわち、電極の単位面積当たりの電流）はそれぞれアノードピークパルス電流密度及びカソードピークパルス電流密度として表現される。アノード電荷移動密度Ｑ１はアノード電流密度Ｉ１及びアノードオン時間ｔ１の積（Ｉ１ｔ１）であり、カソード電荷移動密度Ｑ２はカソード電流密度Ｉ２及びカソードオン時間ｔ２の積（Ｉ２ｔ２）である。
【００３５】
アノードパルス−カソードパルス波形の第１実施形態においては、アノードピーク電流Ｉ１は約２〜６Ａ／ｃｍ２の範囲であり、カソードピーク電流Ｉ２は約８〜１５Ａ／ｃｍ２の範囲である。
【００３６】
他の実施形態においては、アノードパルスの電圧及びオン時間は、上記式２によりカソードデューティー周期の間に効果的に除去できない不動態化層の厚さを計算することなく、上記式１により表面におけるミクロピークから金属を除去するように調整される。したがって、アノード電圧及びオン時間は、カソードパルスにより除去できる量の不動態化酸化物のみを生成しつつ、ミクロピーク上の金属を酸化するように調整される。不動態化酸化物層が除去できないと、研磨が妨げられ又は終了される。適切な条件は金属の性質に応じて変更されるであろう。一実施形態においては、比較的短いアノードパルスｔ１は、一般に約０．０１ｍｓ〜約１００ｍｓ、好ましくは約０．０５ｍｓ〜約１０ｍｓであり、アノードデューティー周期は、約１〜６０％又は約５％〜約６０％、好ましくは約１〜４０％又は約１０％〜約４０％である。カソードパルスｔ２は、約０．０１ｍｓ〜約９００ｍｓ、好ましくは約０．１ｍｓ又は約０．５ｍｓ〜約９０ｍｓのパルス幅を有し、デューティー周期は、約４０％〜約９９％又は約９５％、好ましくは約６０％〜約９９％又は約９０％である。緩和時間ｔ０は約０〜約６００ｍｓの範囲であり、中間オフ時間ｔｉは約０〜約１０００ｍｓの範囲である。波形５０の周波数ｆは約１Ｈｚ〜約５０００Ｈｚ、好ましくは約１０Ｈｚ〜約２０００Ｈｚ、より好ましくは約１００Ｈｚ〜約２０００Ｈｚ又は約１００Ｈｚ〜約１０００Ｈｚの範囲である。
【００３７】
この時点で、加工物から均一に金属を除去し、加工物の適合度をより正確にするように、パルス波形５０のパラメータが選択されると当業者は認識するであろう。また、加工物表面で発生した水素を低減又はアノード消費し、不均一酸化物膜の効果を低減又は除去するために、電界が用いられる。アノードピーク電流Ｉ１、アノードオン時間ｔ１、カソードピーク電流Ｉ２、カソードオン時間ｔ２、緩和時間ｔ０及び中間オフ時間ｔｉは、これらの目的を達せするための他の要因のうちの加工物２６の組成、電極の組成、電解質溶液の組成及び実施する電気化学的工程のタイプに応じて変更してもよい。さらに、開示されたシステム及び方法の環境下で電圧及び電流は比例し、これにより、電圧を制御するのに実用上便利であるが、図５の縦軸が電流又は電圧のいずれかを示していることを当業者は認識するであろう。さらに、波形５０は示されているような長方形である必要はない。アノードパルス及びカソードパルスはいずれかの電圧−時間（又は電流−時間）プロファイルを有する。長方形のパルスは単に簡略化されているにすぎない。また、パルス列の始点として選択される時点が完全に任意であると当業者は認識するであろう。アノードパルス又はカソードパルスのいずれか（又はパルス列中のいずれかの点）は始点と見なされる。アノード開始パルスによる表示は議論において簡略化をもたらす。一実施形態によれば、カソード電圧は約４〜４０ボルト又は約４〜１５ボルト又は約８〜３５ボルト又は約６〜１２ボルトであり、一実施形態においては約３５ボルトである。これは、４ボルト以下のカソード電圧が好適な強不動態化金属から加工物が作製されていない方法とは対照的である。カソード電圧は強不動態化材料の表面を脱不動態化するために用いられる。カソード電圧は４ボルト超必要であり、当業者は所望の電気化学的溶解、すなわちエッチング及び／又は研磨に必要なアノード電圧を測定することができる。
【００３８】
特別な理論に限定されることなく、アノードパルス間へのカソードパルスの挿入は初期の酸素をカソード消費又は酸化物膜をカソード低減し、不均一な酸化物膜の形成に起因する悪影響を低減又は削除する効果を有する。その結果、次のアノードパルスが負荷されたときに、形成された不動態化層が容易に破壊され、これにより、下地金属の腐食を防ぐ傾向のある不導態の局所的な島がほとんど形成されない。
【実施例】
【００３９】
純度９９．９％のニオブ箔をペンシルバニア州OakdaleのGoodFellow社から購入し、電解研磨に用いるために２つの異なるクーポンサイズに切断した。最終的なクーポンサイズは、１）２５．４ｍｍ×２５．４ｍｍ×３ｍｍ、２）３０ｍｍ×１０ｍｍ×３ｍｍであった。
【００４０】
簡単で効果的で費用対効果の高いスクリーニング方法としては、分極曲線が対象の電解質を選択するために用いられる。図６において、曲線１は活性金属の挙動を示し、曲線２は不動態化金属の挙動を示す。電界が負荷される前に、電解質中に浸漬された金属アノードは定常状態電圧（Ｅｓｓ）を有する。電力が負荷されると、電極電圧はＥｓｓからＥａｂ（破壊電圧）にプラス方向にシフトする。Ｅａｂを超えると、アノードで生じる分解反応に起因して電流密度が急激に上昇する（ＡＢ領域）。限定電流密度Ｉｌｉｍに到達すると、アノード金属の分解速度の上昇が止まり（ＢＣ領域）、金属原子が金属イオン及び活性アニオンとの化合物を形成し、電解質中に移動する。限定電流密度Ｉｌｉｍ及びΔＥに対するΔＩの比率（分極曲線上のＡＢの傾斜）はそれぞれ金属分解速度及び電解質中の電流効率として表現される。ＢＣ領域においては、電流密度は一定に保たれ（曲線１）又は金属イオンの除去速度を限定する質量移動現象を示す低い値に落ち込む（曲線２）。金属分解物は溶解度の限界に達し、電極表面上にゆるい析出又は不動態膜を形成する。金属分解が不動態電解質中で行われると、不動態膜が電解質中を通過する金属イオンより速く成長し、その結果、電流密度が低い値に落ち込む（曲線２）。一般的に、限定電流は、反応物の溶解度の低下に起因して、電解質濃度の上昇に伴って低下する。限定電流は拡散に強く関わるため、電解質流速の増加によりパルス／パルス逆工程において増加する。アノード電圧が分極曲線のＣＤ領域まで上昇すると、高電圧が不動態膜及び析出を分解又は除去し、電流密度を上昇するために金属のイオン化速度を上昇させる。
【００４１】
異なる電解質における金属光沢及び平滑性は分極テストから直接観測され、エッチング工程における電解質の効果に関する情報が得られる。分極曲線のＡＢ領域においては、金属が腐食される。表面上の様々な微視的領域の異なる分解速度のため、金属表面粗さは高い。金属表面は、曲線１の場合と同様に高アノード電圧（ＢＣ領域）で平滑化又は均一研磨される。アノード電圧がＣＤ領域に到達すると、高電圧での金属分解は（細線、筋及びくぼみのような）微小欠陥を有する研磨表面をもたらす。最適な分極曲線は、（１）低破壊電圧（Ｅａｂ）を示し、（２）ΔＩ／ΔＥの高比率を有し、（３）平滑及び光沢表面を提供する。
【００４２】
Ｎｂクーポンを電解研磨するパルス／パルス逆工程を可能とする電解質を選択するために、ＤＣ分極研究が行われた。異なる電解質タイプ及び濃度のＮｂの電気化学的活性（例えば総電流密度）を研究するために、二電極ＤＣ分極研究が２５．４ｍｍ×２５．４ｍｍ×３ｍｍのＮｂクーポン上で実施された。カソードとしてプラチナ塗工Ｎｂメッシュが用いられた。全ての分極曲線実験は室温（２０℃以下）で行われた。この研究のためにＴｅｃＮｕパワーサプライ(Model SPR-300/100/48-3)が使用された。セル電圧は１分当たり５ボルトの増加量で上昇した。総電流密度はFLUKE 196C Scopemeterカラーシステムに記録されたオシロスコープ結果から読み取られた。
【００４３】
図７は異なる電解質２００及び３００ｇ／Ｌ塩化ナトリウム（ＮａＣｌ）、３１重量％硫酸（Ｈ２ＳＯ４）、２００ｇ／Ｌ臭化ナトリウム（ＮａＢｒ）、５０ｇ／Ｌフッ化ナトリウム（ＮａＦ）及び２１重量％リン酸（Ｈ３ＰＯ４）中のＮｂ基材の電気化学的活性を要約している。全ての場合にＮｂの破壊は観測されず、測定された電流は水酸化（２Ｈ２Ｏ→Ｏ２＋２Ｈ＋＋２ｅ−）及びＮｂアノード酸化と関連すると仮定される。７０Ｖまでの電圧を観測された最高及び最低総電流密度はそれぞれ３１重量％Ｈ２ＳＯ４及び５０ｇ／ＬＮａＦ電解質中であった。
【００４４】
このデータはＮｂ酸化物膜の引張り強さを示し、ＤＣ分極研究はフッ化Ｎｂの電解研磨におけるパルス／パルス逆波形の有効性をテストするために、水素酸を用いることなく酸化物膜を破壊する必要のある状態で光を放つことができない。図４に示されたように可変硫を有する電気化学セルが用いられる。従来技術に記載されたように、不動態金属及び合金の金属除去を好適に実施するために、可変流チャンネルセルが用いられる。電解質流の利点は、Ｎｂイオン、熱及び（主に水電解質から発生する酸素及び水素に起因して得られる）泡のような電解研磨される基材の表面からの不要な副産物の除去である。
【００４５】
従来技術で報告されたように、３００ｇ／ＬＮａＣｌ電解質は、ニッケル系合金及びステンレス鋼のような異なる不動態金属のプラス／プラス逆電解研磨に好適に用いられ、これにより、Ｎｂの電気化学的活性を最初に研究するために用いられた。実験セットの最初の設計は、MINITAB（登録商標）と呼ばれる統計ソフトウエアを用いて開発された。周波数、デューティー周期及び逆（カソード）電圧は各変数について３段階で変えられる。三つの異なる周波数は、３つの異なるフォワード（アノード）デューティー周期（Ｄｆ＝１０，５０及び９０％）及び３つの異なる逆電圧（Ｖｒ＝２，４及び８Ｖ）で１０，１００及び１０００Ｈｚであった。アノードと同サイズのＮｂクーポンをカソードとして用いた。電解質速度は１２ｍ／ｓで一定に保たれ、４８Ｖのフォワード（アノード）電圧（Ｖｆ）は周囲温度（２０℃以下）の全ての実験において用いられた。電解質の温度は制御されなかった。それぞれの場合における総実行時間は１０分間であった。
【００４６】
均一なエッチングは３００ｇ／ＬＮａＣｌ中で達成されなかったが、クーポンの端部でＮｂが破壊され、電解質流がセルに出入りした証拠があった。酸化物も電気化学的活性を示す表面上に形成された。これらの酸化物は、スコッチブライトパッド、石けん及び水を用いて除去できる程度で、強靱ではなかった。しかしながら、高電解質流及び極狭電極間ギャップは現実的に収容されそうにない。
【００４７】
３１重量％Ｈ２ＳＯ４中の初期の実験においては、一定のパラメータは、電解質速度（Ｅｖ）＝０．４ｍ／ｓ、Ｖｆ＝２０Ｖ、Ｖｒ＝８Ｖ、実行時間＝１０分間、アノード−カソード距離＝５ｍｍ、周囲温度（２０℃以下）である。低流量チャンネルセルは内蔵温度制御を有していなかったため、電解質温度は２７℃の開始温度から各実験終了の約２７℃まで上昇した。従来の電解研磨においては、Ｎｂ基材上のエッチングピットを防ぐために、４０℃を超える温度は避けなければならない。実験セットの設計はMINITAB（登録商標）を用いて行われた。２つの異なるデューティー周期（Ｄｒ＝１０及び９０％）の２つの異なる周波数（１０及び１００Ｈｚ）を総実験回数３回で用いた。
【００４８】
【表１】
0006023323.tif 000002
Ｖｆ＝２０Ｖ及びアノード−カソード距離＝５ｍｍを用いて３１重量％Ｈ２ＳＯ４電解質中で１０分間Ｎｂを電解研磨する逆パルス波形を用いた実験の設計
【００４９】
実行１は全くエッチングの証拠を示さなかった。異なる観測色は基材上に形成されたＮｂ酸化物層を表す。実行２は、フッ化水素酸不含電解質中でＮｂ基材が均一に電気化学的にエッチングされたことを示唆するある程度のエッチングを示した。実行３もある程度のエッチングを示したが、実行２に比べて非常に少なかった。
【００５０】
これらの主な結果に基づき、実行２に用いられるパルス／パルス逆波形をさらに調査した。具体的には、実行２と同じ波形パラメータが用いられたが、１０分間に代えて３７分間クーポンを電解研磨した。約１６１ｍｍ２の領域において２．７μｍ／ｍｉｎの平均除去速度でクーポンから１００μｍのＮｂを良好に均一に除去した。
【００５１】
Ｎｂ電解研磨性能における２０Ｖから３０Ｖへさらに４０ＶへのＶｆ上昇の効果を研究した。全ての場合において、他のパルス／パルス逆工程パラメータを一定：Ｖｆ＝８Ｖ、周波数＝１０００Ｈｚ、Ｄｆ／Ｄｒ＝１０％／９０％に維持した。図８は最終的なＮｂ表面上のアノードピーク電圧の効果を要約している。最終的な表面粗さは２０Ｖで得られた。Ｖｆが３０Ｖまで上昇されると、Ｎｂの最終的な表面は１．３８μｍから０．２９μｍに落ち込んだ。４０Ｖで最終的なＮｂ表面が再び粗くなり始め、表面変色が観測された。
【００５２】
Ｎｂの開始表面粗さＲａ０、最終表面粗さＲａｆの効果も、異なるＲａｆの電解研磨時間の研究を行うことにより研究した。図９は、３１重量％Ｈ２ＳＯ４電解質中におけるＲａ０＝０．５６μｍ（実行４）及びＲａ０＝１．５３μｍ（実行５）の電解研磨後のＮｂクーポンの平均表面粗さに対する時間の効果を比較している。より高い開始表面粗さでは、１０分後のＲａが１．５３μｍから０．８５μｍへと顕著に低減した。その後、６０分まで電解研磨時間を延ばすことによりＲａをさらにＲａｆ＝０．３３μｍまで低減した。最終的な表面におけるさらなる低減は５０分たっても起きなかった。
【００５３】
したがって、開示されたアノードパルス−カソードパルス波形と共に開示された電解質溶液を用いた電気化学的加工システム及び方法は、他の金属及び金属合金と同様、フッ化水素酸のようなフッ化物酸又は塩を必要とすることなく、ニオブ及びにオブ合金の加工に用いられる。
【００５４】
開示されたニオブ及び他の金属を加工する電気化学的システム及び方法の様々な態様が示され、記載されたが、明細書を読んだ当業者により変更されてもよい。本願はこのような変更を含み、請求項の範囲だけに限定されるものではない。
【図１】
0006023323.tif 000003
【図２】
0006023323.tif 000004
【図３】
0006023323.tif 000005
【図４】
0006023323.tif 000006
【図５】
0006023323.tif 000007
【図６】
0006023323.tif 000008
【図７】
0006023323.tif 000009
【図８】
0006023323.tif 000010
【図９】
0006023323.tif 000011
【図１０】
0006023323.tif 000012
【図１１】
0006023323.tif 000013
【図１２】
0006023323.tif 000014